(57)【要約】醤油を含んだ液体調味料からなる内容物が外気中の酸素等により変質することを確実に防止できる合成樹脂製多重ボトルを提供する。合成樹脂製多重ボトル１は、押圧による変形に対して原形復帰可能な外殻ボトル２と、押圧により変形する内容器体３と、外殻ボトル２と内容器体３との間に外気を導入する通気路２３とを備える。合成樹脂製多重ボトル１は、内容器体３に、溶存酸素を除去した蒸留水を満注充填し内口部１７を密封し、該外殻ボトルと内容器体との間の通気路を開放状態として２０℃の温度に６０日間保持した後の該蒸留水の溶存酸素量が３ｐｐｍ以下となる酸素透過性を備える。
2019069794.tif 000002
【特許請求の範囲】
【請求項１】
円筒状外口部と、該外口部に連接する肩部と、該肩部に連接する胴部と、該胴部に連接する底部と、該底部に連接する接地部とを備え、押圧による変形に対して原形復帰可能な外殻ボトルと、
該外殻ボトルの該外口部の内周側に配設される円筒状内口部と、該内口部に連接し該外殻ボトルの内面形状に沿う形状の内容器体本体とを備え、押圧により変形する内容器体と、
該外口部と該内口部との間に形成されて該外殻ボトルと該内容器体との間に外気を導入する通気路とを備え、該内容器体に醤油を含んだ液体調味料からなる内容物を収容する合成樹脂製多重ボトルにおいて、
該合成樹脂製多重ボトルは、該内容器体に溶存酸素を除去した蒸留水を満注充填し該内口部を密封し、該外殻ボトルと内容器体との間の通気路を開放状態として２０℃の温度に６０日間保持した後の該蒸留水の溶存酸素量が３ｐｐｍ以下となる酸素透過性を備えることを特徴とする合成樹脂製多重ボトル。
【請求項２】
請求項１記載の合成樹脂製多重ボトルにおいて、前記外殻ボトル及び前記内容器体はポリエステル樹脂からなることを特徴とする合成樹脂製多重ボトル。
【請求項３】
請求項１記載の合成樹脂製多重ボトルにおいて、前記内容器体は内容器体を構成する樹脂の３〜１０質量％の範囲の酸素バリア剤を含有することを特徴とする合成樹脂製多重ボトル。
【請求項４】
請求項３記載の合成樹脂製多重ボトルにおいて、前記酸素バリア剤は、ポリアミド系樹脂と脱酸素材とを含有することを特徴とする合成樹脂製多重ボトル。
【発明の詳細な説明】
【技術分野】
【０００１】
本発明は、合成樹脂製多重ボトルに関する。
【背景技術】
【０００２】
従来、押圧による変形に対して原形復帰可能な外殻ボトルの内部に、押圧による減容により変形する（以下、「減容変形」ということがある）内容器体を配置し、該外殻ボトルと該内容器体との間に外気が導入されるようにした合成樹脂製多重ボトルが知られている（例えば、特許文献１参照）。【０００３】
前記合成樹脂製多重ボトルは、外殻ボトルの胴部を押圧することにより、内容器体を減容変形させて内容器体に収容されている内容物を口部から注出する一方、押圧が解除されると別途設けられた逆止弁等の作用により外殻ボトルと内容器体との間に外気が導入される。この結果、外気圧により外殻ボトルが原形復帰する一方、前記内容器体は減容変形された状態が維持される。このようにするときには、前記口部から内容器体の内部に外気が侵入することが無いので、内容器体内に収容されている内容物が外気中の酸素等により変質することを防止することができると考えられる。
【先行技術文献】
【特許文献】
【０００４】
【特許文献１】特開２０１７−０６５７１２号公報
【発明の概要】
【発明が解決しようとする課題】
【０００５】
しかしながら、特許文献１記載の前記合成樹脂製多重ボトルでは、押圧が解除された際に外殻ボトルと内容器体との間に導入される外気中の酸素等が該内容器体を透過して内部に侵入し、前記内容物を変質させる虞があるという不都合がある。【０００６】
かかる、合成樹脂製多重ボトルとしては、多重容器として、外殻ボトルと内容器体がポリエチレン製のものが実用化されている。しかし、ポリエチレン製多重容器は透明性が劣り、中身が見づらいという問題があり、更には、醤油或いは醤油を含んだ液体調味料等においては、長期保存時における侵入酸素による色調、香味等の変質劣化の抑制対策として、多重容器の酸素バリア性のさらなる改善が求められている。そのためポリエチレン樹脂製多重ボトルに代わるものとして、樹脂の酸素バリア性、透明性がポリエチレン樹脂に比べ優れたＰＥＴ樹脂を外殻ボトルと内容器体に用いたポリエステル樹脂製多重ボトルが検討されている。【０００７】
しかし、ポリエステル樹脂製多重ボトルにおいても、長期間の保存での内容物の香味等を保持し、変色を抑制し、優れた保存安定性を得るためには、内容器体の口部から侵入する外気を遮断し、口部からの酸素の侵入を防止しても、押圧が解除された際に外殻ボトルと内容器体との間に導入される外気中の酸素等が該内容器体を透過して内部に侵入し、前記内容物を変質させる虞があるという不都合への対策が不十分であると、前記のような問題があり、多重容器としては、より一層酸素バリア性を高めたポリエステル樹脂製多重ボトルが求められている。【０００８】
そこで、本発明は、かかる不都合を解消して、内容器体内に収容されている醤油或いは醤油を含んだ液体調味料からなる内容物を収容する多重容器において、外気中の酸素の侵入等により内容物が変質することを確実に防止することができる合成樹脂製多重ボトルを提供することを目的とする。
【課題を解決するための手段】
【０００９】
かかる目的を達成するために、本発明の合成樹脂製多重ボトルは、円筒状外口部と、該外口部に連接する肩部と、該肩部に連接する胴部と、該胴部に連接する底部と、該底部に連接する接地部とを備え、押圧による変形に対して原形復帰可能な外殻ボトルと、該外殻ボトルの該外口部の内周側に配設される円筒状内口部と、該内口部に連接し該外殻ボトルの内面形状に沿う形状の内容器体本体とを備え、押圧により変形する内容器体と、該外口部と該内口部との間に形成されて該外殻ボトルと該内容器体との間に外気を導入する通気路とを備え、該内容器体に醤油を含んだ液体調味料からなる内容物を収容する合成樹脂製多重ボトルにおいて、該合成樹脂製多重ボトルは、該内容器体に溶存酸素を除去した蒸留水を満注充填し、該内口部を密封し、該外殻ボトルと内容器体との間の通気路を開放状態として２０℃の温度に６０日間保持した後の該蒸留水の溶存酸素量が３ｐｐｍ以下となる酸素透過性を備えることを特徴とする。【００１０】
本発明の合成樹脂製多重ボトルは、前記外殻ボトルの胴部を押圧して変形させることにより前記内容器体を減容変形させ、該内容器体に収容されている内容物を前記内口部から注出する。その後、前記外殻ボトルの押圧を解除すると、前記通気路から該外殻ボトルと前記内容器体との間に外気が導入され、外気圧により該外殻ボトルが原形復帰する一方、該内容器体は減容変形された状態が維持される。従って、本発明の合成樹脂製多重ボトルでは、前記内口部から前記内容器体の内部に外気が侵入することを防止できる。【００１１】
本発明の外殻ボトル及び内容器体の構成においては、ポリエステル樹脂にブレンド使用することができ、酸素を遮断し、捕捉することができる酸素バリア剤としてアクティブバリア剤、或いはパッシブバリア材として公知の酸素バリア剤を用いることができる。特に、本発明においては、内容物を収容する内容器体を構成するポリエステル樹脂中にポリアミド系樹脂と酸素捕捉剤を併用使用することが適しており、その使用量は内容物の要求品質に応じて適切に設定することが必要である。本発明の合成樹脂製多重ボトルに醤油を含んだ液体調味料からなる内容物を収容する場合、該合成樹脂製多重ボトルは、該内容器体に溶存酸素を除去した蒸留水を満注充填し、該内口部を密封し、該外殻ボトルと内容器体との間の通気路を開放状態として２０℃の温度に６０日間保存した後の該蒸留水の溶存酸素量が３ｐｐｍ以下となる酸素透過性を備えるように、内容器体を形成する樹脂中に酸素バリア剤を適切にブレンドすることが適している。【００１２】
また、本発明の合成樹脂製多重ボトルは、前記内容器体に溶存酸素を除去した蒸留水を満注充填し前記内口部を密封し、該外殻ボトルと内容器体との間の通気路を開放状態として２０℃の温度に６０日間保持した後の該蒸留水の溶存酸素量が３ｐｐｍ以下となる酸素透過性を備えている。従って、前記外殻ボトルの押圧が解除された際に、前記通気路から該外殻ボトルと前記内容器体との間に外気が導入されても、外気中の酸素等が該合成樹脂製多重ボトルの内容器体の内部に侵入することを低減することができる。【００１３】
本発明の多重容器においては、該外殻ボトルと該内容器体との間の前記通気路を開放状態とした通常の使用状態と、該外殻ボトルなしの内容器体のみでの使用状態とで、内容器体内の溶存酸素濃度を比較した結果、多重ボトルでの使用状態の方が長期にわたり溶存酸素濃度を低く保持することができることを知得した。【００１４】
この結果、本発明の合成樹脂製多重ボトルによれば、多重ボトルで使用することにより、前記内容器体内に収容されている醤油を含んだ液体調味料からなる内容物が外気中の酸素等により変質することをより確実に防止することができる。【００１５】
本発明の合成樹脂製多重ボトルは、酸素透過性が、前記蒸留水の溶存酸素量が３ｐｐｍを超えるものであるときには、該内容器体の内部に収容した液体調味料の酸素による色調変化等の変質を十分に低減、防止することができない。【００１６】
本発明の合成樹脂製多重ボトルは、前記酸素透過性を備えるために、前記内容器を構成する樹脂中に３質量％以上、好ましくは３〜１０質量％の範囲で酸素バリア剤を含有することが適している。【００１７】
前記内容器体を構成する樹脂中に含有する前記酸素バリア剤が３質量％未満であるときには、該合成樹脂製多重ボトルの内容器体の内部への外気中の酸素の侵入を十分に低減することができない。また、前記内容器体を構成する樹脂中に含有する前記酸素バリア剤が１０質量％を超えても酸素バリア性はあまり変わらない。【００１８】
また、本発明の合成樹脂製多重ボトルにおいて、前記酸素バリア剤は、ポリアミド系樹脂と脱酸素材とを含有することが好ましい。前記酸素バリア剤は、前記ポリアミド系樹脂が酸素の侵入通過を遮蔽し、或いは前記脱酸素材が侵入した酸素と結合することにより、前記内容器体の内部への外気中の酸素の侵入を防止することができる。【００１９】
本発明においては、合成樹脂製多重ボトルをポリエステル樹脂製とすることにより、前記酸素バリア剤が内容器体を構成するポリエステル樹脂中に均一分散しやすく、ポリエステル樹脂の酸素バリア性と相まって、優れた酸素バリア効果を発揮する。
【図面の簡単な説明】
【００２０】
【図１】本発明の合成樹脂製多重ボトルの構成を示す斜視図。
【図２】図１のII−II線断面図。
【発明を実施するための形態】
【００２１】
次に、添付の図面を参照しながら本発明の実施の形態についてさらに詳しく説明する。
【００２２】
図１及び図２に示すように、本実施形態の合成樹脂製多重ボトル１は、押圧による変形に対して原形復帰可能な外殻ボトル２と、外殻ボトル２の内側に収容され押圧により変形する内容器体３とからなる。合成樹脂製多重ボトル１は、例えば３００〜１０００ミリリットルの内容物を収容する容器として用いられる。
【００２３】
合成樹脂製多重ボトル１を形成する合成樹脂としては、芳香族系多価カルボン酸と脂肪族系多価アルコールとからなるポリエステルを主体とする合成樹脂を挙げることができ、エチレンテレフタレート鎖主体のポリエチレンテレフタレート樹脂が特に適しているがそれに限定されない。また、前記ポリエステルを主体とする合成樹脂は分子量が大きくなるほど靱性が高くなるので、合成樹脂製多重ボトル１を形成する合成樹脂としては、少なくとも０．７以上の固有粘度を有する樹脂が適している。また、内容物に直接接しない外殻ボトル２には、飲料食品用合成樹脂製ボトルとして用いられていた樹脂のリサイクル合成樹脂を用いることができ、環境負荷のより低減した合成樹脂製多重ボトル１とすることができる。
【００２４】
外殻ボトル２は、円筒状外口部４と、外口部４の下端部から次第に拡径する肩部５と、肩部５に連接する胴部６と、胴部６に連接し、次第に縮径する底部７とを備えている。外殻ボトル２は底部７の内周側に外殻ボトル２の内側に膨出して合成樹脂製多重ボトル１に自立性を付与する底面凹入部８を備えており、底部７と底面凹入部８との間が接地部９となっている。
【００２５】
外口部４は外周面に雄ねじ部１０と、サポートリング１１とを備え、肩部５は外口部４に接する部分が第１の四角錐状部１２となっており、第１の四角錐状部１２の下方に第１の四角錐状部１２から胴部６に向かって次第に拡径するとともに四角錐の角が滑らかになる胴部上部１３を備えている。
【００２６】
胴部６は、胴部上部１３に連接し、拡径から非拡径に転じる第１の部位６ａと、第１の部位６ａの下部に連接し所定の長さに亘って同一直径を備える第１の直胴部６ｂと、第１の直胴部６ｂに連接する筒状胴部６ｃと、筒状胴部６ｃに連接し所定の長さに亘って同一直径を備える第２の直胴部６ｄと、第２の直胴部６ｄが底部７に連接し、縮径に転じる前の非縮径の部位６ｅとを備えている。
【００２７】
筒状胴部６ｃは、軸に直交する断面が円形状であり、段差部６ｆを介して第１の直胴部６ｂに連接する一方、段差部６ｇを介して第２の直胴部６ｄに連接している。段差部６ｆは第１の直胴部６ｂから筒状胴部６ｃに向かって次第に縮径しており、段差部６ｇは第２の直胴部６ｄから筒状胴部６ｃに向かって次第に縮径している。
【００２８】
また、筒状胴部６ｃは、段差部６ｆの下端部から中央部に向かって次第に縮径し、中央部から段差部６ｇの上端部に向かって次第に拡径する鼓状となっている。また、筒状胴部６ｃは軸方向に沿って複数のリブ１４を備えている。
【００２９】
底部７は、接地部９に接する部分が第２の四角錐状部１５となっており、第２の四角錐状部１５の上方に、第２の四角錐状部１５から第２の直胴部６ｄに向かって次第に拡径するとともに四角錐の角が滑らかになる胴部下部１６を備えている。
【００３０】
また、第１、第２の四角錐状部１２、１５はそれぞれ軸に直交する断面が四角形状であってその頂点にはＲが付されており、該頂点に稜線１２ａ、１５ａを備えている。ここで、稜線１５ａは稜線１２ａの延長上に連なっている。
【００３１】
一方、内容器体３は、外口部４の内周側に配設される円筒状内口部１７と、内口部１７に連接し、外殻ボトル２の肩部５、胴部６、底部７、底面凹入部８、接地部９の内面形状に沿う形状の内容器体本体１８とを備えている。内口部１７は、上部に外口部４の上端よりも上方に延出された延出部１９と、延出部１９から径方向外方に張り出す鍔部２０とを備えており、鍔部２０により外口部４の上端縁に係止されている。
【００３２】
また、内口部１７は、外周面に縦溝２１を備えている。縦溝２１は鍔部２０の下面に形成された横溝２２に連接されており、横溝２２は鍔部２０の外周縁で外部に開放されている。この結果、縦溝２１及び横溝２２により、外殻ボトル２と内容器体３との間に外気を導入する通気路２３が形成されている。
【００３３】
本実施形態の合成樹脂製多重ボトル１は、使用時には内容器体３に図示しない内容物が収容される一方、外口部４と内口部１７とからなる容器口部には図示しない逆止弁付き注出キャップが装着されている。合成樹脂製多重ボトル１は、前記内容物を注出するときには、外口部４及び内口部１７を下方に向けて傾け、外殻ボトル２の筒状胴部６ｃを把持して押圧する。このようにすると、内容器体本体１８が表面積を減少させることなく折り畳まれて減容変形することにより、前記内容物が内口部１７から前記逆止弁を介して注出される。
【００３４】
次に、外殻ボトル２の筒状胴部６ｃの押圧を解除すると、外殻ボトル２と内容器体本体１８との間に通気路２３から外気が導入され、外気圧により外殻ボトル２は原形に復帰するが内容器体本体１８は前記逆止弁の作用により減容変形したままの状態が維持される。この結果、外気が内口部１７から内容器体本体１８の内部に侵入することが防止される。
【００３５】
一方、外殻ボトル２と内容器体本体１８との間には外気が導入されるので、該外気中の酸素等が内容器体本体１８を透過して内部に侵入することが懸念される。
【００３６】
そこで、本実施形態の合成樹脂製多重ボトル１において、内容器体３は、内容器体３を構成する樹脂中に３〜８質量％の酸素バリア剤を含有しており、溶存酸素を除去した蒸留水を満注充填し内口部１７を密封し、該外殻ボトルと内容器体との間の通気路を開放状態として２０℃の温度に６０日間保持した後の該蒸留水の溶存酸素量が３ｐｐｍ以下となる酸素透過性を備えている。
【００３７】
この結果、合成樹脂製多重ボトル１は、内容器体本体１８を透過して内部に侵入する外気中の酸素を低減することができ、内容器体本体１８内に収容されている醤油を含む液体調味料からなる内容物が外気中の酸素等により変質することを確実に防止することができる。
【００３８】
前記酸素バリア剤は、ポリアミド系樹脂と脱酸素材とを含有するものが好ましい。前記ポリアミド系樹脂としては、例えば、ｍ−キシリレンジアミンモノマー単位、ｐ−キシリレンジアミンモノマー単位、又はこれらの混合物を含むポリマーを含有する樹脂を挙げることができる。また、前記脱酸素剤としては、コバルト、鉄、ニッケル、銅、マンガン及びこれらの混合物、又はこれらの塩若しくは錯体からなる群から選択される少なくとも１種の化合物を挙げることができる。前記酸素バリア剤として、例えば、ヴァルスパー・ソーシング・インコーポレーテッド社製ｖａｌＯＲ（商品名）を挙げることができる。
【００３９】
本実施形態の合成樹脂製多重ボトル１は、例えば、芳香族系多価カルボン酸と脂肪族系多価アルコールとからなるポリエステルを主体とする合成樹脂組成物の射出成形により得られた外プリフォームの内周側に、前記酸素バリア剤を３質量％以上、好ましくは３〜１０質量％の範囲で含有する前記ポリエステルを主体とする合成樹脂組成物の射出成形により得られた内プリフォームを配置して、該外プリフォームと該内プリフォームとを同時にブロー成形することにより製造することができる。
【００４０】
次に、本発明の実施例及び比較例を示す。
【実施例】
【００４１】
〔実施例１〕
本実施例では、ポリエチレンテレフタレート樹脂組成物の射出成形により得られた外プリフォームの内周側に、ヴァルスパー・ソーシング・インコーポレーテッド社製酸素バリア剤（商品名：ｖａｌＯＲ  Ａ１１５Ｊ）を３質量％含有するポリエチレンテレフタレート樹脂組成物の射出成形により得られた内プリフォームを配置して、該外プリフォームと該内プリフォームとを同時にブロー成形することにより、図１及び図２に示す形状を備え、内容量５００ミリリットルの合成樹脂製多重ボトル１を製造した。本実施例で得られた合成樹脂製多重ボトル１の内容器体３は、内容器体３を構成する樹脂に対し３質量％の前記酸素バリア剤を含有している。【００４２】
次に、本実施例で得られた合成樹脂製多重ボトル１の通気路２３を開放状態とし、内容器体本体１８の内面に酸素濃度測定センサーチップを貼付して、内容器体３に蒸留水を満注充填した。次に、前記蒸留水に溶存している酸素を不活性ガスで置換して除去し、内口部１７をヒートシール用アルミニウム箔で密封した状態で、２０℃の温度に６０日間保持した後、酸素透過性の指標としての該蒸留水の溶存酸素濃度を事前に取り付けたセンサーチップにより測定し溶存酸素量とした。本測定はプレセンス株式会社製酸素濃度測定装置（商品名：Ｆｉｂｏｘ３−Ｔｒａｃｅ）により行った。
結果を表１に示す。【００４３】
次に、本実施例で得られた合成樹脂製多重ボトル１の通気路２３を開放状態とし、内容器体３に醤油（キッコーマン株式会社製）を満注充填し、内口部１７をヒートシール用アルミニウム箔で密封した状態で、２０℃の温度に６０日間保持した後、内容物の色調安定性を目視で評価した。結果を併せて表１に示す。【００４４】
〔実施例２〕
本実施例では、実施例１で用いた酸素バリア剤を５質量％含有するポリエチレンテレフタレート樹脂組成物の射出成形により得られた内プリフォームを用いたことを除いて実施例１と全く同一にして、図１及び図２に示す形状を備え、内容量５００ミリリットルの合成樹脂製多重ボトル１を製造した。本実施例で得られた合成樹脂製多重ボトル１の内容器体３は、５質量％の前記酸素バリア剤を含有している。【００４５】
次に、本実施例で得られた合成樹脂製多重ボトル１を用いたことを除いて実施例１と全く同一にして、酸素透過性の指標としての蒸留水の溶存酸素濃度を測定する一方、実施例１と全く同一にして、内容物の色調安定性を目視で評価した。結果を表１に示す。【００４６】
〔実施例３〕
本実施例では、実施例１で用いた酸素バリア剤を７質量％含有するポリエチレンテレフタレート樹脂組成物の射出成形により得られた内プリフォームを用いたことを除いて実施例１と全く同一にして、図１及び図２に示す形状を備え、内容量５００ミリリットルの合成樹脂製多重ボトル１を製造した。本実施例で得られた合成樹脂製多重ボトル１の内容器体３は、７質量％の前記酸素バリア剤を含有している。【００４７】
次に、本実施例で得られた合成樹脂製多重ボトル１を用いたことを除いて実施例１と全く同一にして、酸素透過性の指標としての蒸留水の溶存酸素濃度を測定する一方、実施例１と全く同一にして、内容物の色調安定性を目視で評価した。結果を表１に示す。【００４８】
〔実施例４〕
本実施例では、実施例１で用いた酸素バリア剤を８質量％含有するポリエチレンテレフタレート樹脂組成物の射出成形により得られた内プリフォームを用いたことを除いて実施例１と全く同一にして、図１及び図２に示す形状を備え、内容量５００ミリリットルの合成樹脂製多重ボトル１を製造した。本実施例で得られた合成樹脂製多重ボトル１の内容器体３は、８質量％の前記酸素バリア剤を含有している。【００４９】
次に、本実施例で得られた合成樹脂製多重ボトル１を用いたことを除いて実施例１と全く同一にして、酸素透過性の指標としての蒸留水の溶存酸素濃度を測定する一方、実施例１と全く同一にして、内容物の色調安定性を目視で評価した。結果を表１に示す。【００５０】
〔実施例５〕
本実施例では、実施例１で用いた酸素バリア剤を１０質量％含有するポリエチレンテレフタレート樹脂組成物の射出成形により得られた内プリフォームを用いたことを除いて実施例１と全く同一にして、図１及び図２に示す形状を備え、内容量５００ミリリットルの合成樹脂製多重ボトル１を製造した。本実施例で得られた合成樹脂製多重ボトル１の内容器体３は、１０質量％の前記酸素バリア剤を含有している。本実施例で得られた合成樹脂製多重ボトル１は、内容器体３の透明性がわずかに低下する傾向が見られた。【００５１】
次に、本実施例で得られた合成樹脂製多重ボトル１を用いたことを除いて実施例１と全く同一にして、酸素透過性の指標としての蒸留水の溶存酸素濃度を測定する一方、実施例１と全く同一にして、内容物の色調安定性を目視で評価した。結果を表１に示す。【００５２】
〔比較例〕
本比較例では、実施例１で用いた酸素バリア剤を全く含有しないポリエチレンテレフタレート樹脂組成物の射出成形により得られた内プリフォームを用いたことを除いて実施例１と全く同一にして、図１及び図２に示す形状を備え、内容量５００ミリリットルの合成樹脂製多重ボトル１を製造した。本比較例で得られた合成樹脂製多重ボトル１の内容器体３は、前記酸素バリア剤を全く含有していない。【００５３】
次に、本比較例で得られた合成樹脂製多重ボトル１を用いたことを除いて実施例１と全く同一にして、酸素透過性の指標としての蒸留水の溶存酸素濃度を測定する一方、実施例１と全く同一にして、内容物の色調安定性を目視で評価した。結果を表１に示す。【００５４】
【表１】
2019069794.tif 000003
【００５５】
表１から、溶存酸素を除去した蒸留水を満注充填し内口部１７を密封して２０℃の温度に６０日間保持した後の該蒸留水の溶存酸素量が３ｐｐｍ以下となる酸素透過性を備える実施例１〜４の合成樹脂製多重ボトル１によれば、該蒸留水の溶存酸素量が３ｐｐｍを超え、７．０ｐｐｍ以上となる酸素透過性を備える比較例の合成樹脂製多重ボトル１に比較して、内容物の色調安定性に優れており、内容物の変質の防止について優れた効果を得ることができることが明らかである。
【符号の説明】
【００５６】
１…合成樹脂製多重ボトル、  ２…外殻ボトル、  ３…内容器体、  ４…外口部、  ５…肩部、  ６…胴部、  ７…底部、  １７…内口部、  １８…内容器体本体、  ２３…通気路。
【図１】
2019069794.tif 000004
【図２】
2019069794.tif 000005
【国際調査報告】
2019069794.tif 000006
2019069794.tif 000007